(57)【要約】【課題】    貯蔵中において分解、変色することのない貯蔵安定性に優れたヒドロキシイソ酪酸エステルを用いる金属部品及び／または電子部品の洗浄方法を提供する。【解決手段】  酸成分の含有量が０．５質量％以下、且つ０．００１質量％以上に調整された貯蔵安定性の改善されたα−ヒドロキシイソ酪酸メチル、α−ヒドロキシイソ酪酸エチル、α−ヒドロキシイソ酪酸プロピル、α−ヒドロキシイソ酪酸ブチル、β−ヒドロキシイソ酪酸メチル、β−ヒドロキシイソ酪酸エチル、β−ヒドロキシイソ酪酸プロピルおよびβ−ヒドロキシイソ酪酸ブチルから選ばれたヒドロキシイソ酪酸エステルを用いることを特徴とする金属部品及び／または電子部品の洗浄方法。【選択図】    なし【特許請求の範囲】
【請求項１】
一般式［１］または一般式［２］で表されるヒドロキシイソ酪酸エステルにおいて、
【化１】
2007284798.tif 000006
（前記各式中、Ｒは炭素数１〜４のアルキル基を表す。）当該ヒドロキシイソ酪酸エステル中の酸成分の含有量を０．５質量％以下、且つ０．００１質量％以上に調整された貯蔵安定性の改善されたヒドロキシイソ酪酸エステルを用いることを特徴とする金属部品及び／または電子部品の洗浄方法。
【請求項２】
ヒドロキシイソ酪酸エステルが、α−ヒドロキシイソ酪酸メチル、α−ヒドロキシイソ酪酸エチル、α−ヒドロキシイソ酪酸プロピル、α−ヒドロキシイソ酪酸ブチル、β−ヒドロキシイソ酪酸メチル、β−ヒドロキシイソ酪酸エチル、β−ヒドロキシイソ酪酸プロピルおよびβ−ヒドロキシイソ酪酸ブチルから選ばれたものである請求項１記載の金属部品及び／または電子部品の洗浄方法。
【発明の詳細な説明】
【技術分野】
【０００１】
本発明は貯蔵安定性の改善されたヒドロキシイソ酪酸エステルに関するものであり、このヒドロキシイソ酪酸エステルは、金属部品、電子部品などの洗浄剤や塗料、接着剤などの溶剤などの幅広い用途に有用なものである。
【背景技術】
【０００２】
ヒドロキシイソ酪酸エステルは洗浄剤、溶剤、合成原料として有用な化合物である。しかし、従来用いられているヒドロキシイソ酪酸エステルは長期間の貯蔵中に分解、変色するという現象が発生し、金属部品、電子部品などの精密洗浄用途や塗料、接着剤などの溶剤用途などに使用する場合の大きな問題点となっている。
【０００３】
また、ヒドロキシイソ酪酸エステルを貯蔵するに際し、工業用に一般に用いられる炭素鋼、ブリキなどを材質とする容器中に貯蔵する場合、これらの金属をも腐食してしまう現象がみられる。このような金属材料の腐食を防止するために、例えば腐食防止剤の添加といった対策がとられているが、これでも完全に腐食を防ぐことは困難である。
【０００４】
このような事から貯蔵中に分解、変色することのない貯蔵安定性の優れたヒドロキシイソ酪酸エステルの登場が工業的に強く要望されている。
【発明の開示】
【発明が解決しようとする課題】
【０００５】
本発明の目的は、上記問題点を解決し、分解、変色することのない貯蔵安定性の優れたヒドロキシイソ酪酸エステルを提供することにある。
【課題を解決するための手段】
【０００６】
本発明者らは、ヒドロキシイソ酪酸エステルの貯蔵安定性について鋭意検討した結果、ヒドロキシイソ酪酸エステルの分解、変色は、ヒドロキシイソ酪酸エステルに含まれている不純物中の酸成分により引き起こされていることを見いだした。さらに、ヒドロキシイソ酪酸エステルの製造において使用される酸成分が製品ヒドロキシイソ酪酸エステル中に不純物として混入している場合には、酸成分が混入していない場合に比して、ヒドロキシイソ酪酸エステルの分解、変色が著しく促進されることが判明した。
【０００７】
すなわち、ヒドロキシイソ酪酸エステルの貯蔵中の分解、変色といった貯蔵安定性の悪さの原因が、ヒドロキシイソ酪酸エステルに含まれる不純物中の酸成分によるものであること、そしてその酸成分の含有量を一定量以下にすることにより上記目的が達成できることを見出し、本発明を完成させるに至った。
【０００８】
本発明は、一般式［１］または一般式［２］で表されるヒドロキシイソ酪酸エステルにおいて、
【化１】
2007284798.tif 000002
（前記各式中、Ｒは炭素数１〜４のアルキル基を表す。）当該ヒドロキシイソ酪酸エステル中の酸成分の含有量を０．５質量％以下、且つ０．００１質量％以上に調整された貯蔵安定性の改善されたヒドロキシイソ酪酸エステルを用いることを特徴とする金属部品及び／または電子部品の洗浄方法に関する。
【発明の効果】
【０００９】
従来用いられているヒドロキシイソ酪酸エステルは貯蔵中に分解、変色してしまうという問題を有していた。これに対して、本発明によるヒドロキシイソ酪酸エステルは、貯蔵中の分解、変色を著しく抑制することができ、かつ金属部品、電子部品などの精密洗浄用途や塗料、接着剤などの溶剤用途などへの使用が容易になった。
【発明を実施するための最良の形態】
【００１０】
以下、本発明を詳細に説明する。
本発明におけるヒドロキシイソ酪酸エステルとしては、α−ヒドロキシイソ酪酸メチル、α−ヒドロキシイソ酪酸エチル、α−ヒドロキシイソ酪酸プロピル、α−ヒドロキシイソ酪酸ブチルなどのα−ヒドロキシイソ酪酸アルキルエステル（一般式［１］に相当）、β−ヒドロキシイソ酪酸メチル、β−ヒドロキシイソ酪酸エチル、β−ヒドロキシイソ酪酸プロピル、β−ヒドロキシイソ酪酸ブチルなどのβ−ヒドロキシイソ酪酸アルキルエステル（一般式［２］に相当）が挙げられるが、これらに限定されるものではない。
【００１１】
ヒドロキシイソ酪酸エステルの製造法は従来から種々知られているが、硫酸、塩酸、強酸性イオン交換樹脂等の触媒存在下でのヒドロキシイソ酪酸のエステル化反応、シアンヒドリンのアルコリシス反応、ヒドロキシイソ酪酸アミドとギ酸エステルとの交換反応などによる製造法が一般的である。なお、本発明のヒドロキシイソ酪酸エステルは上記方法によって製造されたものに限定されるものではなく、いずれの方法によって得られたヒドロキシイソ酪酸エステルも本発明の対象となりうる。
【００１２】
ヒドロキシイソ酪酸エステルを製造する場合、通常の製造方法では製品ヒドロキシイソ酪酸エステル中への若干の酸成分の混入は避けられない。例えば、酸触媒存在下でのヒドロキシイソ酪酸のエステル化反応やシアンヒドリンのアルコリシス反応の場合、必然的に反応液中にヒドロキシイソ酪酸や反応に用いた酸触媒などの酸成分が多量に残存してしまい、後に行う蒸留精製工程においてもヒドロキシイソ酪酸エステルと完全に分離することは困難であり、製品ヒドロキシイソ酪酸エステル中に酸成分が混入してしまう。また、シアンヒドリンの水和によるヒドロキシイソ酪酸アミドを経由する方法の場合、水和時の副反応により生じたヒドロキシイソ酪酸などが製品中に混入してしまう。
【００１３】
ヒドロキシイソ酪酸エステル中に不純物として存在する酸成分としては、ヒドロキシイソ酪酸エステル製造時において使用される硫酸、塩酸、硝酸、リン酸、酢酸、プロピオン酸、ベンゼンスルホン酸、トルエンスルホン酸、安息香酸などの無機酸あるいは有機酸類、またはヒドロキシイソ酪酸エステル製造時の酸性副生物であるメタクリル酸、ヒドロキシイソ酪酸、アルコキシイソ酪酸などである。これら酸成分はヒドロキシイソ酪酸エステルの製造法によっても異なるが、通常の製法では１重量％程度の混入が避けられない。ヒドロキシイソ酪酸エステルの貯蔵中における分解、変色を防止するためには、ヒドロキシイソ酪酸エステルに含まれる酸成分を０．５重量％以下にすることが必要である。好ましくは０．３重量％以下、特に好ましくは０．１重量％以下にするのがよい。
【００１４】
ヒドロキシイソ酪酸エステル中への酸成分を低減する方法としては、いろいろな方法により行うことができる。例えば、反応液中の酸成分を塩基にて中和した後に蒸留精製工程に供しヒドロキシイソ酪酸エステルを得る方法がある。いかなる方法にせよヒドロキシイソ酪酸エステル中の酸成分の含有量を０．５重量％以下に調整することが重要である。
【００１５】
ヒドロキシイソ酪酸エステルの酸成分含有量はできるだけ少ないほうが好ましいが、実質的に０重量％とするには極めて過酷な操作条件を必要とし、必然的に大幅なコストアップとなり経済的ではない。そのため、ヒドロキシイソ酪酸エステル中の酸成分含有量の下限値としては０．００１重量％程度でよい。
【実施例】
【００１６】
以下、実施例を示して本発明をさらに具体的に説明するが、本発明は以下の実施例に何ら限定されるものではない。
【００１７】
実施例１、２および比較例１、２
表１に示す酸成分を含有するα−ヒドロキシイソ酪酸メチル５０ｋｇを直径５０ｃｍ、高さ８０ｃｍの炭素鋼製(SS-41) ドラム内に密封して、貯蔵温度を１５〜３０℃に保ち、直射日光に当たらないようにして１年間保存した。この間、３ヶ月ごとに内容物を取り出して、内容物の外観観察、純度分析、およびドラム材質の外観観察を行った。結果を表１に示す。
【００１８】
【表１】
2007284798.tif 000003
【００１９】
実施例３、４および比較例３、４
表２に示す酸成分を含有するα−ヒドロキシイソ酪酸エチル１５ｋｇを１８リットル石油缶（ブリキ製）内に密封して、貯蔵温度を１５〜３０℃に保ち、直射日光に当たらないようにして６ヶ月間保存した。６ヶ月後内容物を取り出して、内容物の外観観察、純度分析、および石油缶材質の外観観察を行った。結果を表２に示す。
【００２０】
【表２】
2007284798.tif 000004
【００２１】
実施例５、６および比較例５、６
表３に示す酸成分を含有するβ−ヒドロキシイソ酪酸メチルを実施例１と同様に１年間貯蔵した後、その１００ｇ中に、はんだ (Sn-37Pb)付けを施したプリント配線基板（銅張積層板）を２０℃で所定時間（１０分間および１時間）浸漬した。浸漬後、２−プロパノールによる１分間のリンス洗浄、熱風乾燥を行った後、金属部分（はんだ、銅）を目視により観察した。結果を表３に示す。
【００２２】
【表３】
2007284798.tif 000005